СПОСОБ ПРОИЗВОДСТВА ФТОРОВОДОРОДА

1. Способ производства фтороводорода взаимодействием фторида кальция с серной кислотой, который включает:
(а) стадию смешивания и осуществления реакции частиц фторида кальция со средним диаметром 1-40 мкм с серной кислотой в молярном отношении серная кислота/фторид кальция 0,9-1,1 при температуре 0-70°С с получением реакционной смеси в твердом состоянии; и
(b) стадию нагревания реакционной смеси в твердом состоянии до температуры 100-200°С с целью осуществления в ней реакции и, тем самым, получения фтороводорода в газовой фазе.
2. Способ по п.1, в котором стадия (а) включает:
осуществление смешивания исходных материалов - частиц фторида кальция со средним диаметром 1-40 мкм и серной кислоты - в молярном отношении серная кислота/фторид кальция 0,9-1,1 при температуре 0-40°С и затем нагревания полученной смеси до более высокой температуры, чем при смешивании исходных материалов, но не выше 70°С с целью осуществления реакции между ними и, тем самым, получения реакционной смеси в твердом состоянии.
3. Способ производства фтороводорода взаимодействием фторида кальция с серной кислотой, который включает:
(с) стадию смешивания и осуществления реакции частиц фторида кальция со средним диаметром 1-40 мкм с серной кислотой в молярном отношении серная кислота/фторид кальция 1,1-2,2 при температуре 0-70°С с получением реакционной смеси в твердом состоянии; и
(d) стадию добавления и примешивания частиц фторида кальция со средним диаметром 1-40 мкм к реакционной смеси в твердом состоянии при молярном отношении серная кислота/фторид кальция на стадиях (с) и (d), вместе взятых, составляющем 0,9-1,1, и затем нагревания полученной смеси до температуры 100-200°С с целью осуществления в ней реакции и, тем самым, получения фтороводорода в газовой фазе.
4. Способ по п.3, в котором стадия (с) включает:
осуществление смешивания исходных материалов, т.е. частиц фторида кальция со средним диаметром 1-40 мкм и серной кислоты, в молярном отношении серная кислота/фторид кальция 1,1-2,2 при температуре 0-40°С и затем нагревания полученной смеси до более высокой температуры, чем при смешивании исходных материалов, но не выше 70°С, с целью осуществления реакции между ними и, тем самым, получения реакционной смеси в твердом состоянии.
5. Способ по любому из пп.1-4, в котором частицы фторида кальция включают флюорит, извлеченный или синтезированный фторид кальция и смесь, по меньшей мере, двух из указанных типов.